(57)【要約】【課題】ロールの上地溶射層及び肉盛溶接層に用いられる材料を大きく限定されることなく、その完成時において上地溶射層の亀裂生成が抑制されたロールを提供する。【解決手段】シェルに端部肉盛溶接層と、厚みが小さい下地肉盛溶接層を形成することにより、シェルの周面上を肉盛溶接層で覆う肉盛溶接工程と、肉盛溶接層の周面上に溶射層を形成する溶射工程と、溶射層にフュージング処理を施すフュージング工程と、フュージング処理された溶射層を冷却する冷却工程と、冷却工程で冷却された溶射層のうち、突出溶射層を削る機械加工工程と、軸方向に延びるスリット部を形成するスリット部形成工程と、機械加工工程及びスリット部形成工程より後に、抜脱防止リングの軸方向の縁部に、シェルと抜脱防止リングとを接合する接合溶接部を形成する接合溶接工程と、を含むことを特徴とするロールの製造方法。【選択図】図１１
2020180698.tif 000002
【特許請求の範囲】
【請求項１】
軸部、前記軸部の軸方向に延びるシェル、前記軸部に嵌合する軸受部の嵌合位置を決定するためのカラー、及び前記軸方向において前記カラーを挟んで前記シェルと向き合う位置に配置される抜脱防止リングを備えたロールの製造方法であって、
前記シェルの周面における前記軸方向の端部上に端部肉盛溶接層を形成するとともに、前記シェルの周面における前記軸方向の端部を除いた周面上に、前記端部肉盛溶接層より厚みが小さい下地肉盛溶接層を形成することにより、前記シェルの周面上を肉盛溶接層で覆う肉盛溶接工程と、
前記肉盛溶接層の周面上に溶射層を形成する溶射工程と、
前記溶射層にフュージング処理を施すフュージング工程と、
前記フュージング処理された前記溶射層を冷却する冷却工程と、
前記冷却工程で冷却された前記溶射層のうち、軸方向視において前記端部肉盛溶接層より前記ロールの径方向外側に突出した突出溶射層を削る機械加工工程と、
前記ロールの軸方向端部から前記軸方向に延びるスリット部を形成するスリット部形成工程と、
前記機械加工工程及び前記スリット部形成工程より後に、前記抜脱防止リングの前記軸方向の縁部に、前記シェルと前記抜脱防止リングとを接合する接合溶接部を形成する接合溶接工程と、
を含むことを特徴とするロールの製造方法。
【請求項２】
前記スリット部形成工程において、前記軸部周りに環状に前記スリット部を形成することを特徴とする、請求項１に記載のロールの製造方法。
【請求項３】
前記スリット部形成工程において形成される前記スリット部の前記軸方向における深さをＤ１、前記接合溶接工程において形成される前記接合溶接部の前記軸方向における溶接幅をＤ２としたとき、Ｄ１はＤ２以上であることを特徴とする、請求項１又は２に記載のロールの製造方法。
【請求項４】
軸部、前記軸部の軸方向に延びるシェル、前記軸部に嵌合する軸受部の嵌合位置を決定するためのカラー、及び前記軸部の軸方向において前記カラーを挟んで前記シェルと向き合う位置に配置される抜脱防止リングを備えたロールであって、
前記シェルの前記軸方向の端部に形成された、前記軸方向に延びるスリット部と、
前記抜脱防止リングにおける前記軸方向の縁部に形成されて前記シェルと前記抜脱防止リングとを接合する接合溶接部と、
前記シェルの周面における前記軸方向の端部上に形成された端部肉盛溶接層と、前記シェルの周面における前記軸方向の端部を除いた周面上に形成された下地肉盛溶接層と、を備えた肉盛溶接層と、
前記下地肉盛溶接層の周面上に形成された上地溶射層と、を有し、
前記端部肉盛溶接層は、前記下地肉盛溶接層より厚く形成されていることを特徴とするロール。
【請求項５】
前記スリット部は、前記軸部周りに環状に形成されていることを特徴とする、請求項４に記載のロール。
【請求項６】
前記スリット部の前記軸方向における深さをＤ１、前記接合溶接部の前記軸方向における溶接幅をＤ２としたとき、Ｄ１はＤ２以上であることを特徴とする、請求項４又は５に記載のロール。
【発明の詳細な説明】
【技術分野】
【０００１】
本発明は、製鉄分野に用いられる軸部、シェル、カラー及び抜脱防止リングを備えたロールに関するものである。
【背景技術】
【０００２】
製鉄分野に用いられるロールを製造する時の課題として、（ａ）フュージング後の冷却時において溶射層に亀裂が発生すること、及び（ｂ）シャフト溶接時の熱がロール周面表層の軸方向両端部に伝わることで熱応力が発生し、これに起因して表層に亀裂が発生することが知られている。課題（ａ）に対して、鉄系ロールの胴部表面に、Ｈｓ５０以上の硬さの硬化肉盛溶接層と、フュージング処理された自溶硬化合金溶射層と、が形成された熱延工場巻取機用ロールが提案されている（特許文献１参照）。また、課題（ｂ）に対して、芯材の周りにＮｉ−Ｃｒ−Ｍｏ系合金からなる合金層が形成されたロールが提案されている（特許文献２参照）。
【先行技術文献】
【特許文献】
【０００３】
【特許文献１】特開平８−１２１４６４号公報
【特許文献２】特開平１０−０７２６９５号公報
【発明の概要】
【発明が解決しようとする課題】
【０００４】
しかしながら、上述の特許文献１及び２では、ロールにおける亀裂の発生を抑制するために、ロールの表層や肉盛溶接層に特定の材料を用いる必要があり、材料選択の自由度が低いという課題があった。
【０００５】
そこで、本発明は、上記（ａ）及び（ｂ）の課題を材料選択の自由度を狭めることなく解決することを目的とする。
【課題を解決するための手段】
【０００６】
上記課題を解決するために、本願発明の参考例は（１）軸部、前記軸部の軸方向に延びるシェル、及びハブを備えたロールの製造方法であって、前記シェルの周面における前記軸方向の端部上に端部肉盛溶接層を形成するとともに、前記シェルの周面における前記軸方向の端部を除いた周面上に、前記端部肉盛溶接層より厚みが小さい下地肉盛溶接層を形成することにより、前記シェルの周面上を肉盛溶接層で覆う肉盛溶接工程と、前記肉盛溶接層の周面上に溶射層を形成する溶射工程と、前記溶射層にフュージング処理を施すフュージング工程と、前記フュージング処理された前記溶射層を冷却する冷却工程と、前記冷却工程で冷却された前記溶射層のうち、軸方向視において前記端部肉盛溶接層より前記ロールの径方向外側に突出した突出溶射層を削る機械加工工程と、前記シェルの軸方向端部に前記軸方向に延びるスリット部を形成するスリット部形成工程と、少なくとも前記機械加工工程及び前記スリット部形成工程より後に、前記ハブの前記軸方向の縁部に、前記シェルと前記ハブとを接合する接合溶接部を形成する接合溶接工程と、を含むことを特徴とする、ロールの製造方法。
【０００７】
（２）前記スリット部形成工程において、前記軸部周りに環状に前記スリット部を形成することを特徴とする、上記（１）に記載のロールの製造方法。
【０００８】
（３）前記スリット部形成工程において形成される前記スリット部の前記軸方向における深さをＤ１、前記接合溶接工程において形成される前記接合溶接部の前記軸方向における溶接幅をＤ２としたとき、Ｄ１≧Ｄ２を満足することを特徴とする、上記（１）又は（２）に記載のロールの製造方法。
【０００９】
（４）軸部、前記軸部の軸方向に延びるシェル、及びハブを備えたロールであって、前記シェルの前記軸方向の端部に形成された、前記軸方向に延びるスリット部と、前記ハブにおける前記軸方向の縁部に形成されて前記シェルと前記ハブとを接合する接合溶接部と、
前記シェルの周面における前記軸方向の端部上に形成された端部肉盛溶接層と、前記シェルの周面における前記軸方向の端部を除いた周面上に形成された下地肉盛溶接層と、を備えた肉盛溶接層と、前記下地肉盛溶接層の周面上に形成された上地溶射層と、を有し、前記端部肉盛溶接層は、前記下地肉盛溶接層より厚く形成されていることを特徴とするロール。
【００１０】
（５）前記スリット部は、前記軸部周りに環状に形成されていることを特徴とする、上記（４）に記載のロール。
【００１１】
（６）前記スリット部の前記軸方向における深さをＤ１、前記接合溶接部の前記軸方向における溶接幅をＤ２としたとき、Ｄ１≧Ｄ２を満足することを特徴とする、上記（４）又は（５）に記載のロール。
【００１２】
（７）軸部、前記軸部の軸方向に延びるシェル、及びハブを備えたロールの製造方法であって、前記シェルの周面に溶射層を形成する工程と、前記シェルの軸方向端部に前記軸方向に延びるスリット部を形成するスリット部形成工程と、少なくとも前記スリット部形成工程より後に、前記ハブの前記軸方向の縁部に、前記シェルと前記ハブとを接合する接合溶接部を形成する接合溶接工程と、を含むことを特徴とする、ロールの製造方法。
【００１３】
（８）軸部、前記軸部の軸方向に延びるシェル、及びハブを備えたロールであって、前記シェルの周面に形成された溶接層と前記シェルの前記軸方向の端部に形成された、前記軸方向に延びるスリット部と、前記ハブにおける前記軸方向の縁部に形成されて前記シェルと前記ハブとを接合する接合溶接部と、を有することを特徴とするロール。
【発明の効果】
【００１４】
本発明によれば、ロールの上地溶射層及び肉盛溶接層に用いられる材料を大きく限定することなく、上地溶射層の亀裂生成が抑制されたロールを提供できる。
【図面の簡単な説明】
【００１５】
【図１】熱延工場の巻取設備の概略図である。
【図２】参考例の上ピンチロールの軸方向縦断面図である。
【図３】破線で示す図２の領域Ａを拡大した拡大図である。
【図４】本発明の実施の一態様である上ピンチロールの製造工程を示す工程図である。
【図５】肉盛溶接後におけるシェルの軸方向端部の拡大断面図であって、上ピンチロールを軸方向に切断した切断面の一部における断面図である。
【図６】溶射及びフュージング処理後に冷却されたシェルの軸方向端部の拡大断面図であって、上ピンチロールを軸方向に切断した切断面の一部における断面図である。
【図７】ロール表面を機械加工した後のシェルの軸方向端部の拡大断面図であって、上ピンチロールを軸方向に切断した切断面の一部における断面図である。
【図８】スリット部形成後のシェルの軸方向端部の拡大断面図であって、上ピンチロールを軸方向に切断した切断面の一部における断面図である。
【図９】接合溶接後のシェル及びハブの軸方向端部の拡大断面図であって、上ピンチロールを軸方向に切断した切断面の一部における断面図である。
【図１０】変形例の上ピンチロールの軸方向縦断面図である。
【図１１】本発明の実施形態であるラッパーロールの軸方向縦断面図である。
【図１２】図１１の一部における拡大図である。
【発明を実施するための形態】
【００１６】
本参考例のロールは、熱延工場の巻取設備において用いられる上ピンチロールである。
以下、図面を参照しながら、本発明の参考例について説明する。図１は、当該参考例の上ピンチロールが適用される熱延工場の巻取設備の概略図である。図２は、当該上ピンチロールの軸方向縦断面図である。図３は、破線で示す図２の領域Ａを拡大した拡大図である。
【００１７】
熱延工場巻取り設備は、仕上げ圧延機にて定寸に圧延された４００〜９００℃の高温鋼板Aを巻き取る複数のコイラー１０３および各コイラー１０３の前段に位置する上、下ピンチロール１、１０２を備える。これら複数のコイラー１０３および上、下ピンチロール１、１０２は、同一の圧延ラインに設けられる。
【００１８】
上、下ピンチロール１、１０２は、仕上げ圧延機から搬送される高温鋼板Ａを、斜め下方のコイラー１０３側に方向転換させて該コイラー１０３に巻き取らせるか、そのまま水平に搬送して下流側のコイラー１０３に巻き取らせる。上、下ピンチロール１、１０２は、コイラー１０３が高温鋼板Ａを安定して巻き取れるように鋼板Ａに後方への張力を付与する機能も有する。
【００１９】
コイラー１０３は、高温鋼板Ａを巻き取るマンドレル１０４、およびマンドレル１０４の周囲に配置されて高温鋼板Ａをマンドレル１０４に押し付ける複数のラッパーロール１０５を備える。
【００２０】
上ピンチロール１の構成について、詳細に説明する。上ピンチロール１は、軸部２、シェル３及びハブ４を備える。なお、以下の説明において、「軸方向」とは上ピンチロール１の軸方向を意味するものとする。
【００２１】
軸部２とハブ４とは一体として形成されている。シェル３は上ピンチロール１における円筒状の胴部であり、軸方向に延びている。シェル３の軸方向端部には、軸方向に延びるスリット部３１が形成されている。スリット部３１は、軸部２周りに環状に形成されている。シェル３に内挿されたハブ４の軸方向縁部は、ハッチングで示す接合溶接部４１により溶接されており、この接合溶接部４１により、シェル３とハブ４とが接合されている。
【００２２】
シェル３の周面における軸方向端部上には端部肉盛溶接層３２ａが形成されており、シェル３の周面における軸方向端部を除いた周面上には下地肉盛溶接層３２ｂが形成されている。これらの端部肉盛溶接層３２ａ及び下地肉盛溶接層３２ｂは一体的に形成されている。上地溶射層３３は、下地肉盛溶接層３２ｂの周面上に形成されている。上地溶射層３３は後述するようにフュージング処理されている。
【００２３】
このため、下地肉盛溶接層３２ｂに接する上地溶射層３３の界面には、拡散層が形成されている。以下、端部肉盛溶接層３２ａと下地肉盛溶接層３２ｂとを特に区別する必要がないときは、これらを一体的に肉盛溶接層３２と称するものとする。
【００２４】
軸部２とハブ４とが一体として形成されている構造においては、接合溶接部４１は、ハブ４の軸方向縁部のうち一方にのみ形成されていることが好ましい。ハブ４の軸方向における両縁部を接合溶接すると、接合溶接時の熱によって、シェル３が過度に変形し、上ピンチロール１として使用できなくなる可能性がある。
【００２５】
また、上述の参考例では、軸部２とハブ４とが一体的に形成されているが、軸部２とハブ４とを別体で構成してもよい。この場合、ハブ４の軸方向における両縁部が溶接されてシェル３とハブ４とが接合された後、軸部２の軸方向端部のうち一方を締まりバメ又は溶接によってハブ４に固定し、他方をすきまバメでハブ４にはめ込むようなロール構造とすることが好ましい。軸部２の両端部を締まりバメ又は溶接によってハブ４に固定すると、接合溶接時の熱によって、シェル３及びハブ４が過度に変形し、上ピンチロール１として使用できなくなる可能性がある。
【００２６】
ここで、参考例の上ピンチロールの製造工程を、図２乃至８を参照しながら、以下に詳細に説明する。図４は参考例の上ピンチロールの製造工程を示す工程図である。図５は、肉盛溶接後におけるシェルの軸方向端部の拡大断面図であって、上ピンチロールを軸方向に切断した切断面の一部における断面図である。
【００２７】
図６は、溶射及びフュージング処理後に冷却されたシェルの軸方向端部の拡大断面図であって、上ピンチロールを軸方向に切断した切断面の一部における断面図である。図７は、ロール表面を機械加工した後のシェルの軸方向端部の拡大断面図であって、上ピンチロールを軸方向に切断した切断面の一部における断面図である。図８は、スリット部形成後のシェルの軸方向端部の拡大断面図であって、上ピンチロールを軸方向に切断した切断面の一部における断面図である。図９は、接合溶接後のシェル及びハブの軸方向端部の拡大断面図であって、上ピンチロールを軸方向に切断した切断面の一部における断面図である。
【００２８】
工程Ｓ１において、シェル３の周面上に肉盛溶接を行い、下地肉盛溶接層３２ｂと、下地肉盛溶接層３２ｂよりも厚みが大きい端部肉盛溶接層３２ａとからなる肉盛溶接層３２を形成する（図５参照）。
【００２９】
ここで、端部肉盛溶接層３２ａと下地肉盛溶接層３２ｂとで、肉盛溶接の回数を変えることにより、厚みが異なる肉盛溶接層３２を形成することができる。これにより、凹み変形や曲げ歪みに対する耐久性をシェル３に付与することができる。肉盛溶接層３２には、公知の溶接材料を用いることができる。
【００３０】
肉盛溶接層３２を形成する際、端部肉盛溶接層３２ａの厚みを下地肉盛溶接層３２ｂの厚みより大きく形成することで、以下の効果が得られる。第１に「ハブ４の軸方向縁部から上地溶射層３３の軸方向端部までの距離Ｄ３（図３参照）を、長くすることができる」。これにより、ハブ４の溶接時（接合溶接部４１の形成時）（後述する工程Ｓ７）に上地溶射層３３に加わる熱応力が緩和されて、上地溶射層３３の軸方向端部における亀裂の発生が抑制される。第２に「亀裂が発生していない上地溶射層３３を生成（残存）することができる」。これについては、詳細を後述する。
【００３１】
工程Ｓ２において、肉盛溶接層３２の周面上に溶射を行うことで、頂面の高さが揃った溶射層３０を形成する（図６参照）。具体的には、溶射粒子を肉盛溶接層３２の周面に衝突させることにより、端部肉盛溶接層３２ａ及び下地肉盛溶接層３２ｂの上に溶射層３０を形成する。溶射方法は特に限定しないが、例えば、フレーム溶射法、高速フレーム溶射法を用いることができる。溶射粒子の組成は特に限定しないが、例えば、Ｎｉ基、Ｎｉ−Ｃｒ基又はＣｏ基の合金にＢとＳｉを１％から数％程度添加して構成される合金パウダーを用いることができる。
【００３２】
説明の便宜上、溶射層３０のうち、軸方向視において端部肉盛溶接層３２ａより上ピンチロール１の径方向外側に突出した部分を突出溶射層３４と称するものとする。つまり、突出溶射層３４は、溶射層３０のうち図６の点線より上側の部分を意味する。
【００３３】
工程Ｓ３において、燃焼バーナなどを用いて、溶射層３０を１０００［度］以上でフュージング（加熱再溶融）することで、溶射層３０中の酸化物を除去すると共に、溶射層３０中の気孔を無くして緻密化し、溶射層３０における肉盛溶接層３２の界面に拡散層（不図示）を形成する。この拡散層（不図示）によって、溶射層３０と肉盛溶接層３２とを強固に密着させることができる。
【００３４】
工程Ｓ４において、溶射層３０を冷却する。溶射層３０が冷却されると、突出溶射層３４の軸方向端部（以下、端部溶射層と称す）３４ａ（図６に網掛けで示す）に亀裂が生じる。すなわち、端部溶射層３４ａは軸部２に近接しているため、軸部２からより熱が逃げやすくなっている。放熱量が多くなると、冷却時の温度低下が大きくなるため、端部溶射層３４ａに亀裂が生成される。
【００３５】
工程Ｓ５において、機械加工によって突出溶射層３４を削る。これにより、亀裂が生じた端部溶射層３４ａを除去することができる。この結果、下地肉盛溶接層３２ｂの周面上に、亀裂が発生していない上地溶射層３３を残存させることができる。
【００３６】
ここで、高温鋼板Ａの幅は、シェル３の軸方向における寸法よりも小さく設定されており、端部溶射層３４ａに対応した箇所を避けた位置に高温鋼板Ａが接触するようになっている。したがって、端部溶射層３４ａを取り除いても、操業上の問題は生じがたい。
【００３７】
工程Ｓ６において、シェル３の軸方向端部に軸方向に向かって延びるスリット部３１を形成する。スリット部３１は、軸方向視において軸部２周りに環状に形成することができる。
【００３８】
工程Ｓ７において、ハブ４の軸方向縁部を溶接して、シェル３とハブ４とを接合溶接部４１により接合する。これにより、上ピンチロール１が完成する。スリット部３１を形成することで、ハブ４の溶接時（接合溶接部４１の形成時）に発生する熱応力に起因した上地溶射層３３の歪みが吸収される。その結果、上地溶射層３３の軸方向端部における亀裂の発生が抑制される。
【００３９】
すなわち、スリット部３１が設けられていない場合、接合溶接部４１の溶接時に発生する熱応力（引張応力）によって、上地溶射層３３の軸方向端部に割れが発生する。参考例の構成によれば、スリット部３１をスペースとして接合溶接部４１の溶接時における上ピンチロール１の熱変形が許容されるため、上地溶射層３３の軸方向端部に過度な負荷が生じて、亀裂が発生することを防止できる。
【００４０】
上述の参考例において、スリット部３１の軸方向における深さをＤ１、接合溶接部４１の軸方向における溶接幅をＤ２とする。溶接幅Ｄは、接合溶接部４１の軸方向における最大長さである。スリット部の深さＤ１及び接合溶接部４１の溶接幅Ｄ２は、以下の式（３）を満足することが好ましい。
【数３】
2020180698.tif 000003
上述の式（３）を満たすことで、熱応力に起因した上地溶射層３３の軸方向端部における割れを抑制することができる。
【００４１】
以上、参考例によれば、端部肉盛溶接層３２ａを下地肉盛溶接層３２ｂより厚くすることで、（１）ハブ４の溶接時に上地溶射層３３に加わる熱応力が緩和されて、上地溶射層３３の軸方向端部における亀裂の発生が抑制されることに加え、（２）冷却工程で生じた端部溶射層３４ａの亀裂を、機械加工によって除去し、亀裂が発生していない上地溶射層３３を残存させることができる。また、スリット部３１を形成することで、ハブ４の溶接時（接合溶接部４１の形成時）に発生する熱応力に起因した上地溶射層３３の軸方向端部における亀裂の発生が抑制される。上地溶射層３３の材料を限定することなく、亀裂生成を抑制することができる。
【００４２】
上述の参考例では、熱延工場に設置される上ピンチロールについて説明したが、本参考例はこれに限るものではなく、軸部、前記軸部の軸方向に延びるシェル、及びハブを備えた製鉄分野で用いられる他のロールにも適用することができる。当該他のロールとして、熱延工場に設置される下ピンチロール、ラッパーロール、ホットランテーブルロール（ランナウトテーブルロール）、スケールブレーカーロール等を用いることができる。また、熱延精整工場に設置されるピンチロール、レベラーロール、デフレクターロール等を用いることができる。また、酸洗工場に設置されるピンチロール、レベラーロール、デフレクターロール、テンションメーターロール、ブラシバックアップロール等を用いることができる。さらに、冷延工場に設置されるテンションメーターロール等を用いることができる。
【００４３】
（変形例）
図１０を参照しながら、上ピンチロールの変形例について説明する。図１０は本変形例の上ピンチロールの軸方向縦断面図である。上述の参考例と同一の機能を有する要素には、同一符号を付している。上記参考例で説明した上ピンチロール１では、シェル３の表面処理層を肉盛溶接層３２及び上地溶射層３３により構成したが、本変形例の上ピンチロール１´では表面処理層を溶射層３３´のみによって構成している。シェル３及び軸部４を接合溶接部４１によって端部溶接する際に、スリット部３１により溶射層３３´の歪みが吸収される。その結果、溶射層３３´における亀裂の発生を抑制することができる。上記参考例で説明した他の構成は、本変形例にも適用することができる。
【００４４】
（実施形態）
図１１及び図１２を参照しながら、本願発明の実施形態であるラッパーロール５００について説明する。図１１は、ラッパーロールを軸方向に切断した概略断面図である。図１２は、図１１の一部における拡大断面図である。本実施形態のラッパーロール５００は、上述の参考例におけるラッパーロール１０５とは構造が異なる。この構造が異なるラッパーロール５００に対して、本願発明を適用することができる。
【００４５】
ラッパーロール５００は、軸部２００、シェル２０３、カラー２０４及び抜脱防止リング２０５を備える。なお、以下の説明において、「軸方向」とはラッパーロールの軸方向を意味するものとする。
【００４６】
軸部２００は、第一軸部２２１、第二軸部２２１、軸ネック部２２３及び第三軸部２２４から構成されている。第一軸部２２１と第二軸部２２１とは軸方向において連設されており、第二軸部２２１は第一軸部２２１よりも径寸法が大きく設定されている。第二軸部２２１と第三軸部２２４とは、第二軸部２２１に向かうにしたがって径が小さくなる軸ネック部２２３を介して軸方向において連設されている。軸部２００には、クロムモリブデン鋼（ＳＣＭ）、炭素鋼を用いることができる。
【００４７】
シェル２０３はラッパーロール５００における胴部であって、軸部２００の軸方向に延びている。また、シェル２０３は円柱状かつ中実であり、軸方向端部には有底筒状の孔部２３５が形成されている。シェル２０３には、クロムモリブデン鋼（ＳＣＭ）、機械構造用炭素鋼を用いることができる。シェル２０３の軸方向端部における孔部２３５を避けた位置には、軸方向に延びるスリット部２３１が設けられている。スリット部２３１は、軸方向視において軸部２００周りに環状に形成されている。
【００４８】
軸部２００はシェル２０３の孔部２３５に嵌合している。カラー２０４は、軸部２００に嵌合するベアリング（不図示）を位置決めするために、軸方向視において第二軸部２２１及び軸ネック部２２３周りに、第二軸部２２１、軸ネック部２２３及び第三軸部２２４にまたがって設けられている。
【００４９】
抜脱防止リング２０５は、軸方向においてカラー２０４を挟んでシェル２０３と向き合う位置に配置されており、カラー２０４を介して第三軸部２２４を軸方向に押圧することで、シェル２０３から軸部２００が抜脱することを防止している。抜脱防止リング２０５の軸方向縁部は、ハッチングで示す接合溶接部２５１により溶接されており、シェル２０３と抜脱防止リング２０５とが接合されている。
【００５０】
シェル２０３の周面における軸方向端部上には端部肉盛溶接層２３２ａが形成されており、シェル２０３の周面における軸方向端部を除いた周面上には下地肉盛溶接層２３２ｂが形成されている。これらの端部肉盛溶接層２３２ａ及び下地肉盛溶接層２３２ｂは一体的に形成されている。上地溶射層２３３は、下地肉盛溶接層２３２ｂの周面上に形成されている。上地溶射層２３３はフュージング処理されている。このため、下地肉盛溶接層２３２ｂに接する上地溶射層２３３の界面には、拡散層が形成されている。
【００５１】
本実施形態においても、上述の参考例に記載した製造工程にしたがって、ラッパーロール５００を製造することができる。
【００５２】
以上説明した実施形態は、以下に示す各発明を実施した場合の一例でもあり、下記の各発明は上記実施形態に様々な変更や改良が加えられて実施されるものである。
【００５３】
（発明１）：軸部、前記軸部の軸方向に延びるシェル、前記軸部に嵌合する軸受部の嵌合位置を決定するためのカラー、及び前記軸方向において前記カラーを挟んで前記シェルと向き合う位置に配置される抜脱防止リングを備えたロールの製造方法であって、前記シェルの周面における前記軸方向の端部上に端部肉盛溶接層を形成するとともに、前記シェルの周面における前記軸方向の端部を除いた周面上に、前記端部肉盛溶接層より厚みが小さい下地肉盛溶接層を形成することにより、前記シェルの周面上を肉盛溶接層で覆う肉盛溶接工程と、前記肉盛溶接層の周面上に溶射層を形成する溶射工程と、前記溶射層にフュージング処理を施すフュージング工程と、前記フュージング処理された前記溶射層を冷却する冷却工程と、前記冷却工程で冷却された前記溶射層のうち、軸方向視において前記端部肉盛溶接層より前記ロールの径方向外側に突出した突出溶射層を削る機械加工工程と、前記ロールの軸方向端部から前記軸方向に延びるスリット部を形成するスリット部形成工程と、
前記機械加工工程及び前記スリット部形成工程より後に、前記抜脱防止リングの前記軸方向の縁部に、前記シェルと前記抜脱防止リングとを接合する接合溶接部を形成する接合溶接工程と、を含むことを特徴とするロールの製造方法。
【００５４】
（発明２）：前記スリット部形成工程において、前記軸部周りに環状に前記スリット部を形成することを特徴とする、上記発明１に記載のロールの製造方法。
【００５５】
（発明３）：前記スリット部形成工程において形成される前記スリット部の前記軸方向における深さをＤ１、前記接合溶接工程において形成される前記接合溶接部の前記軸方向における溶接幅をＤ２としたとき、Ｄ１はＤ２以上であることを特徴とする、発明１又は発明２に記載のロールの製造方法。
【００５６】
（発明４）：軸部、前記軸部の軸方向に延びるシェル、前記軸部に嵌合する軸受部の嵌合位置を決定するためのカラー、及び前記軸部の軸方向において前記カラーを挟んで前記シェルと向き合う位置に配置される抜脱防止リングを備えたロールであって、前記シェルの前記軸方向の端部に形成された、前記軸方向に延びるスリット部と、前記抜脱防止リングにおける前記軸方向の縁部に形成されて前記シェルと前記抜脱防止リングとを接合する接合溶接部と、前記シェルの周面における前記軸方向の端部上に形成された端部肉盛溶接層と、前記シェルの周面における前記軸方向の端部を除いた周面上に形成された下地肉盛溶接層と、を備えた肉盛溶接層と、前記下地肉盛溶接層の周面上に形成された上地溶射層と、を有し、前記端部肉盛溶接層は、前記下地肉盛溶接層より厚く形成されていることを特徴とするロール。
【００５７】
（発明５）：前記スリット部は、前記軸部周りに環状に形成されていることを特徴とする、発明４に記載のロール。
【００５８】
（発明６）：前記スリット部の前記軸方向における深さをＤ１、前記接合溶接部の前記軸方向における溶接幅をＤ２としたとき、Ｄ１はＤ２以上であることを特徴とする、発明４又は発明５に記載のロール。
【００５９】
上述の変形例１で説明した形態は、本実施形態にも適用することができる。
【符号の説明】
【００６０】
１  上ピンチロール      ２  軸部      ３  シェル      ４  ハブ      ３０  溶射層      ３１  スリット部      ３２  肉盛溶接層      ３２ａ  端部肉盛溶接層      ３２ｂ  下地肉盛溶接層      ３３  上地溶射層      ３４  突出溶射層      ３４ａ  端部溶射層      ４１  接合溶接部
【図１】
2020180698.tif 000004
【図２】
2020180698.tif 000005
【図３】
2020180698.tif 000006
【図４】
2020180698.tif 000007
【図５】
2020180698.tif 000008
【図６】
2020180698.tif 000009
【図７】
2020180698.tif 000010
【図８】
2020180698.tif 000011
【図９】
2020180698.tif 000012
【図１０】
2020180698.tif 000013
【図１１】
2020180698.tif 000014
【図１２】
2020180698.tif 000015